СПОСОБ ПОЛУЧЕНИЯ НА СИЛИКАТНОМ СТЕКЛЕ ПРИ ПОНИЖЕННЫХ ТЕМПЕРАТУРАХ 200-300°C "ОТЖИГА" ГЕЛЯ ТОНКИХ ПРОСВЕТЛЯЮЩИХ ПОКРЫТИЙ НА ОСНОВЕ МЕЗОПОРИСТОГО ДИОКСИДА КРЕМНИЯ ЗОЛЬ-ГЕЛЬ МЕТОДОМ В ПРИСУТСТВИИ ОЛИГОЭФИРОВ ИЗ ОКИСИ ПРОПИЛЕНА

Способ получения тонких 50-200 нм однослойных просветляющих покрытий с низким показателем преломления 1,23-1,27 на основе мезопористого диоксида кремния на изделиях из силикатного стекла с максимумом пропускания света в видимой области спектра 98,0-99,7%, включающий в себя а) золь-гель процесс тетраалкоксида кремния в присутствии олигоэфиров из окиси пропилена (полипропиленгликолей) молекулярной массы 200-10000 в концентрации 1,0-12,0 мас.% к весу золя, б) нагревание образца с покрытиями в атмосфере воздуха при повышенной температуре в течение нескольких часов (отжиг геля) с целью термического разрушения олигоэфира, отличающийся тем, что олигоэфир из окиси пропилена (полипропиленгликоль) имеет оптимальную молекулярную массу 400-3000 и содержится в оптимальной концентрации в золе 4,0-6,0 мас.% и отжиг геля проводится при температуре 200-300°С, лучше 200°С, в течение 4,0 ч.